"高分子化合物、およびボレート系陰イオンを有するイオン性液体を含む、リチウム2次電池の正極保護膜用組成物。前記ボレート系陰イオンは、ビスオキサラトボレートBOB、ジフルオロオキサラトボレートFOB、ビスマロナトボレートBMB、ビスペルフルオロピナコラトボレートBPFPB、テトラフルオロボレートtetrafluoroborate、トリボレートB3O75-、テトラボレートB4O96-、メタボレート[BO2-]nおよびこれらの組み合わせより選択される一つを含む、請求項1に記載のリチウム2次電池の正極保護膜用組成物。前記高分子化合物は、エステル含有高分子化合物、フッ素系高分子化合物およびこれらの組み合わせより選択される一つを含む、請求項1に記載のリチウム2次電池の正極保護膜用組成物。前記エステル含有高分子化合物は、置換または非置換されたカルボキシレート含有高分子化合物、置換または非置換されたメタアクリレート含有高分子およびこれらの組み合わせより選択される一つを含む、請求項3に記載のリチウム2次電池の正極保護膜用組成物。前記エステル含有高分子化合物は、置換または非置換されたカルボキシレート含有高分子化合物、置換または非置換されたメタアクリレート含有高分子およびこれらの組み合わせより選択される第1化合物と、ジオール系化合物、芳香族ビニル化合物およびこれらの組み合わせより選択される第2化合物との共重合体を含む、請求項3に記載のリチウム2次電池の正極保護膜用組成物。前記イオン性液体は、リチウム陽イオン、置換または非置換されたイミダゾリウム、置換または非置換されたピペリジニウム、置換または非置換されたピロリジニウム、置換または非置換されたピラゾリウム、置換または非置換されたトリアゾリウム、置換または非置換されたイソトリアゾリウム、置換または非置換されたチアゾリウム、置換または非置換されたオキサゾリウム、置換または非置換されたイソオキサゾリウム、置換または非置換されたピリダジニウム、置換または非置換されたピリミジニウム、置換または非置換されたピラジニウム、置換または非置換されたピリジニウム、置換または非置換されたイソチアゾリウム、置換または非置換されたアザチアゾリウム、置換または非置換されたオキソチアゾリウム、置換または非置換されたオキサボロリウム、置換または非置換されたジチアゾリウム、置換または非置換されたセレノゾリウム、置換または非置換されたオキサホスホリウム、置換または非置換されたピロリウム、置換または非置換されたボロリウム、置換または非置換されたフラニウム、置換または非置換されたチオフェニウム、置換または非置換されたペンタゾリウム、置換または非置換されたインドリウム、置換または非置換されたインドリニウム、置換または非置換されたテトラゾリウム、置換または非置換されたベンゾフラニウム、置換または非置換されたジベンゾフラニウム、置換または非置換されたベンゾチオフェニウム、置換または非置換されたジベンゾチオフェニウム、置換または非置換されたチアジアゾリウム、置換または非置換されたピペラジニウム、置換または非置換されたモルホリニウム、置換または非置換されたピラニウム、置換または非置換されたアンノリニウム、置換または非置換されたフタラジニウム、置換または非置換されたキナゾリニウム、置換または非置換されたキナザリニウム、置換または非置換されたキノリニウム、置換または非置換されたイソキノリニウム、置換または非置換されたタジニウム、置換または非置換されたオキサジニウム、置換または非置換されたアザアンヌレニウム、置換または非置換されたホスホニウム、置換または非置換されたアンモニウム陽イオンおよびこれらの組み合わせより選択される一つを含む、請求項1に記載のリチウム2次電池の正極保護膜用組成物。溶媒をさらに含み、前記高分子化合物、前記イオン性液体および前記溶媒は、前記正極保護膜用組成物の総含量に対してそれぞれ1~20重量、1~10重量および70~98重量で含まれている、請求項1に記載の正極保護膜用組成物。正極、前記正極と対向する負極、前記正極と負極との間に位置するセパレータ、および前記正極と前記セパレータとの間に位置する正極保護膜を含み、前記正極保護膜は、高分子化合物および前記高分子化合物に結合されているボレート系陰イオンを含む、リチウム2次電池。前記ボレート系陰イオンは、ビスオキサラトボレートBOB、ジフルオロオキサラトボレートFOB、ビスマロナトボレートBMB、ビスペルフルオロピナコラトボレートBPFPB、テトラフルオロボレートtetrafluoroborate、トリボレートB3O75-、テトラボレートB4O96-、メタボレート[BO2-]nおよびこれらの組み合わせより選択される陽イオンを含むものである、請求項8に記載のリチウム2次電池。前記高分子化合物は、エステル含有高分子化合物、フッ素系高分子化合物およびこれらの組み合わせより選択される一つを含む、請求項8に記載のリチウム2次電池。前記エステル含有高分子化合物は、置換または非置換されたカルボキシレート含有高分子化合物、置換または非置換されたメタアクリレート含有高分子およびこれらの組み合わせより選択される一つを含む、請求項10に記載のリチウム2次電池。前記エステル含有高分子化合物は、置換または非置換されたカルボキシレート含有高分子化合物、置換または非置換されたメタアクリレート含有高分子およびこれらの組み合わせより選択される第1化合物と、ジオール系化合物、芳香族ビニル化合物およびこれらの組み合わせより選択される第2化合物との共重合体を含む、請求項10に記載のリチウム2次電池。高分子化合物、ボレート系陰イオンを有するイオン性液体および溶媒を混合して正極保護膜用組成物を準備する段階、正極およびセパレータのうちの少なくとも一つの表面に前記正極保護膜用組成物を塗布する段階、および前記正極、前記セパレータおよび負極を含む電極群を形成する段階を含む、リチウム2次電池の製造方法。前記正極保護膜用組成物を塗布する段階後に、熱圧着する段階をさらに含む、請求項13に記載のリチウム2次電池の製造方法。前記ボレート系陰イオンは、ビスオキサラトボレートBOB、ジフルオロオキサラトボレートFOB、ビスマロナトボレートBMB、ビスペルフルオロピナコラトボレートBPFPB、テトラフルオロボレートtetrafluoroborate、トリボレートB3O75-、テトラボレートB4O96-、メタボレート[BO2-]nおよびこれらの組み合わせより選択される一つを含む、請求項13に記載のリチウム2次電池の製造方法。前記高分子化合物は、エステル含有高分子化合物、フッ素系高分子化合物およびこれらの組み合わせより選択される一つを含む、請求項13に記載のリチウム2次電池の製造方法。前記エステル含有高分子化合物は、置換または非置換されたカルボキシレート含有高分子化合物、置換または非置換されたメタアクリレート含有高分子およびこれらの組み合わせより選択される一つを含む、請求項16に記載のリチウム2次電池の製造方法。前記エステル含有高分子化合物は、置換または非置換されたカルボキシレート含有高分子化合物、置換または非置換されたメタアクリレート含有高分子およびこれらの組み合わせより選択される第1化合物と、ジオール系化合物、芳香族ビニル化合物およびこれらの組み合わせより選択される第2化合物との共重合体を含む、請求項16に記載のリチウム2次電池の製造方法。しかしながら、このような正極活物質をなす遷移金属は、高温で電解質に溶出されることがある。この場合、2次電池の容量を減少させ、寿命を短縮させることがある。したがって、本発明の一具現例は、正極から遷移金属の溶出を減少させることができる正極保護膜用組成物を提供する。また、前記組成物から形成された正極保護膜を含むリチウム2次電池を提供する。また、本発明の他の具現例は、前記リチウム2次電池の製造方法を提供する。本発明の一具現例によるリチウム2次電池の正極保護膜用組成物は、高分子化合物、およびボレート系陰イオンを有するイオン性液体を含む。本発明の他の具現例によるリチウム2次電池は、正極、前記正極と対向する負極、前記正極と負極との間に位置するセパレータ、および前記正極と前記セパレータとの間に位置する正極保護膜を含み、前記正極保護膜は、高分子化合物および前記高分子化合物に結合されているボレート系陰イオンを含む。本発明のまた他の具現例によるリチウム2次電池の製造方法は、高分子化合物、ボレート系陰イオンを有するイオン性液体および溶媒を混合して正極保護膜用組成物を準備する段階、正極およびセパレータのうちの少なくとも一つの表面に前記正極保護膜用組成物を塗布する段階、および前記正極、前記セパレータおよび負極を含む電極群を形成する段階を含む。前記ボレート系陰イオンは、ビスオキサラトボレートbisoxalatoborate、BOB、ジフルオロオキサラトボレートdifluorooxalatoborate、FOB、ビスマロナトボレートbismalonatoborate、BMB、ビスペルフルオロピナコラトボレートbisperfluoropinacolatoborate、BPFPB、テトラフルオロボレートtetrafluoroborate、トリボレートB3O75-、テトラボレートB4O96-、メタボレート[BO2-]nおよびこれらの組み合わせより選択される少なくとも一つを含んでも良い。前記高分子化合物は、エステル含有高分子化合物、フッ素系高分子化合物およびこれらの組み合わせより選択される一つを含んでも良い。前記エステル含有高分子化合物は、置換または非置換されたカルボキシレート含有高分子化合物、置換または非置換されたメタアクリレート含有高分子およびこれらの組み合わせより選択される一つを含んでも良い。前記エステル含有高分子化合物は、置換または非置換されたカルボキシレート含有高分子化合物、置換または非置換されたメタアクリレート含有高分子およびこれらの組み合わせより選択される第1化合物と、ジオール系化合物、芳香族ビニル化合物およびこれらの組み合わせより選択される第2化合物との共重合体を含んでも良い。前記イオン性液体は、リチウム陽イオン、置換または非置換されたイミダゾリウムimidazolium、置換または非置換されたピペリジニウムpiperidinium、置換または非置換されたピロリジニウムpyrolidinium、置換または非置換されたピラゾリウムpyrazolium、置換または非置換されたトリアゾリウムtriazolium、置換または非置換されたイソトリアゾリウムisotriazolium、置換または非置換されたチアゾリウムthiazolium、置換または非置換されたオキサゾリウムoxazolium、置換または非置換されたイソオキサゾリウムisooxazolium、置換または非置換されたピリダジニウムpyridazinium、置換または非置換されたピリミジニウムpyrimidinium、置換または非置換されたピラジニウムpyrazinium、置換または非置換されたピリジニウムpyridinium、置換または非置換されたイソチアゾリウムisothiazolium、置換または非置換されたアザチアゾリウムazathiazolium、置換または非置換されたオキソチアゾリウムoxothiazolium、置換または非置換されたオキサボロリウムoxaborolium、置換または非置換されたジチアゾリウムdithiazolium、置換または非置換されたセレノゾリウムselenozolium、置換または非置換されたオキサホスホリウムoxaphospholium、置換または非置換されたピロリウムpyrollium、置換または非置換されたボロリウムborolium、置換または非置換されたフラニウムfuranium、置換または非置換されたチオフェニウムthiophenium、置換または非置換されたペンタゾリウムpentazolium、置換または非置換されたインドリウムindolium、置換または非置換されたインドリニウムindolinium、置換または非置換されたテトラゾリウムtetrazolium、置換または非置換されたベンゾフラニウムbenzofuranium、置換または非置換されたジベンゾフラニウムdibenzofuranium、置換または非置換されたベンゾチオフェニウムbenzothiophenium、置換または非置換されたジベンゾチオフェニウムdibenzothiophenium、置換または非置換されたチアジアゾリウムthiadiazolium、置換または非置換されたピペラジニウムpiperazinium、置換または非置換されたモルホリニウムmorpholinium、置換または非置換されたピラニウムpyranium、置換または非置換されたアンノリニウムannolinium、置換または非置換されたフタラジニウムphthalazinium、置換または非置換されたキナゾリニウムquinazolinium、置換または非置換されたキナザリニウムquinazalinium、置換または非置換されたキノリニウムquinolinium、置換または非置換されたイソキノリニウムisoquinolinium、置換または非置換されたタジニウムthazinium、置換または非置換されたオキサジニウムoxazinium、置換または非置換されたアザアンヌレニウムazaannulenium、置換または非置換されたホスホニウムphosphonium、置換または非置換されたアンモニウム陽イオンおよびこれらの組み合わせより選択される一つを陽イオンとして含んでも良い。前記正極保護膜用組成物は、溶媒をさらに含んでも良く、前記高分子化合物、前記イオン性液体および前記溶媒は、前記正極保護膜用組成物の総含量に対してそれぞれ約1~20重量、約1~10重量および約70~98重量で含まれても良い。前記リチウム2次電池の製造方法において、前記正極保護膜用組成物を塗布する段階後に、熱圧着する段階をさらに含んでも良い。本発明によれば、高温で正極活物質をなす遷移金属イオンが電解液に溶出されることを抑制することによって、電池容量が急激に減少し、寿命が短縮することを防止することができ、特にマンガンのように電解液への溶出によりその使用が制約的であった遷移金属の使用を拡大することができ、正極活物質の種類を多様化することができる。以下、添付した図面を参照して本発明の具現例について本発明が属する技術分野で通常の知識を有する者が容易に実施することができるように詳しく説明する。しかしながら、本発明は多様な異なる形態で具現することができ、ここで説明する具現例に限定されない。本明細書で別途の定義がない限り置換されたとは、化合物中の水素原子がハロゲン原子F、Br、Cl、またはI、ヒドロキシ基、アルコキシ基、ニトロ基、シアノ基、アミノ基、アジド基、アミジノ基、ヒドラジノ基、ヒドラゾノ基、カルボニル基、カルバミル基、チオール基、エステル基、カルボキシル基やその塩、スルホン酸基やその塩、燐酸やその塩、炭素数1~12のアルキル基、炭素数2~16のアルケニル基、炭素数2~16のアルキニル基、アリール基、炭素数7~13のアリールアルキル基、炭素数1~4のオキシアルキル基、炭素数1~20のヘテロアルキル基、炭素数3~20のヘテロアリールアルキル基、シクロアルキル基、炭素数3~15のシクロアルケニル基、炭素数6~15のシクロアルキニル基、ヘテロシクロアルキル基およびこれらの組み合わせより選択された置換基で置換されたことを意味する。本明細書で別途の定義がない限りアルキルは、炭素数1~12のアルキルを意味する。本明細書で別途の定義がない限りヘテロとは、N、O、SおよびPより選択されたヘテロ原子を1~3個含有したことを意味する。図面において、多くの層および領域を明確に表現するために厚さを拡大して示した。明細書全体を通して類似する部分については同一の図面符号を付した。層、膜、領域、板などの部分が他の部分の上にあるという時、これは他の部分の直上にある場合のみならず、その中間にまた他の部分がある場合も含む。反対に、ある部分が他の部分の直上にあるという時には、中間に他の部分がないことを意味する。以下、本発明の一具現例によるリチウム2次電池について図1および図2を参照して説明する。図1は、本発明の一具現例によるリチウム2次電池を示す概略図であり、図2は、図1のリチウム2次電池の一部分を拡大して示した概略図である。図1および図2を参照すれば、本発明の一具現例によるリチウム2次電池100は、正極114、正極114と対向する負極112、正極114と負極112との間に配置されているセパレータ113、正極114とセパレータ113との間に位置する正極保護膜115および正極114、負極112およびセパレータ113を含浸する電解液図示せずを含む電極群と、前記電極群を内蔵している電池容器120および前記電池容器120を密封する密封部材140を含む。正極114は、集電体および前記集電体上に形成されている正極活物質層を含む。集電体は、アルミニウム箔などを使用しても良いが、これに限定されるのではない。正極活物質層は、正極活物質、バインダーおよび導電剤を含む。正極活物質は、リチウムが可逆的にインターカレーションおよびデインターカレーションすることができる化合物であれば特に制限されず、具体的にリチウムLiとコバルトCo、マンガンMn、ニッケルNiおよびこれらの組み合わせより選択される金属の複合酸化物であっても良い。これら化合物としては、例えば、LiaA1-bDbE2前記式中、0.90≦a≦1.8、0≦b≦0.5である。;LiaG1-bDbO2-cJc前記式中、0.90≦a≦1.8、0≦b≦0.5、0≦c≦0.05である。;LiaG2-bDbO4-cJc前記式中、0.90≦a≦1.8、0≦b≦0.5、0≦c≦0.05である。;LiaNi1-b-cCobDcEα前記式中、0.90≦a≦1.8、0≦b≦0.5、0≦c≦0.05、0<α≦2である。;LiaNi1-b-cCobDcO2-αJα前記式中、0.90≦a≦1.8、0≦b≦0.5、0≦c≦0.05、0<α<2である。;LiaNi1-b-cCobDcO2-αJ2前記式中、0.90≦a≦1.8、0≦b≦0.5、0≦c≦0.05、0<α<2である。;LiaNi1-b-cMnbDcEα前記式中、0.90≦a≦1.8、0≦b≦0.5、0≦c≦0.05、0<α≦2である。;LiaNi1-b-cMnbDcO2-αJα前記式中、0.90≦a≦1.8、0≦b≦0.5、0≦c≦0.05、0<α<2である。;LiaNi1-b-cMnbDcO2-αJ2前記式中、0.90≦a≦1.8、0≦b≦0.5、0≦c≦0.05、0<α<2である。;LiaNibGcLdO2前記式中、0.90≦a≦1.8、0≦b≦0.9、0≦c≦0.5、0.001≦d≦0.1である。;LiaNibCocMndLeO2前記式中、0.90≦a≦1.8、0≦b≦0.9、0≦c≦0.5、0≦d≦0.5、0.001≦e≦0.1である。;LiaNiLbO2前記式中、0.90≦a≦1.8、0.001≦b≦0.1である。;LiaCoLbO2前記式中、0.90≦a≦1.8、0.001≦b≦0.1である。;LiaMnLbO2前記式中、0.90≦a≦1.8、0.001≦b≦0.1である。;LiaMn2LbO4前記式中、0.90≦a≦1.8、0.001≦b≦0.1である。;QO2;QS2;LiQS2;V2O5;LiV2O5;LiRO2;LiNiVO4;Li3-fZ2PO430≦f≦2;Li3-fFe2PO430≦f≦2;およびLiFePO4が挙げられる。ここで、Aは、Ni、Co、Mnおよびこれらの組み合わせからなる群より選択され;Dは、Al、Ni、Co、Mn、Cr、Fe、Mg、Sr、V、希土類元素およびこれらの組み合わせからなる群より選択され;Eは、O、F、S、Pおよびこれらの組み合わせからなる群より選択され;Gは、Co、Mnおよびこれらの組み合わせからなる群より選択され;Jは、F、S、Pおよびこれらの組み合わせからなる群より選択され;Lは、Al、Cr、Mn、Fe、Mg、La、Ce、Sr、Vおよびこれらの組み合わせからなる群より選択され;Qは、Ti、Mo、Mnおよびこれらの組み合わせからなる群より選択され;Rは、Cr、V、Fe、Sc、Yおよびこれらの組み合わせからなる群より選択され;Zは、V、Cr、Mn、Co、Ni、Cuおよびこれらの組み合わせからなる群より選択されても良い。正極活物質は、正極活物質層の総含量に対して約80~95重量で含まれても良い。バインダーは、正極活物質粒子間の凝集力を高めると同時に正極活物質が集電体上に良好に接着されるようにする。バインダーは、正極活物質の化学的特性に影響を与えると共に、接着性を有する物質であれば特に限定されない。このようなバインダーとしては、例えばポリビニルアルコール、カルボキシメチルセルロース、ヒドロキシプロピレンセルロース、ジアセチレンセルロース、ポリ塩化ビニル、カルボキシル化されたポリ塩化ビニル、ポリビニルジフルオライド、エチレンオキシドを含むポリマー、ポリビニルピロリドン、ポリウレタン、ポリテトラフルオロエチレン、ポリビニリデンフルオライド、ポリビニリデンフルオライド-ヘキサフルオロプロピレンPVdF-HFP、ポリエチレン、ポリプロピレン、スチレン-ブタジエンラバー、アクリレイテッドスチレン-ブタジエンラバー、エポキシ樹脂およびナイロンなどが挙げられる。このうちでポリビニリデンフルオライド-ヘキサフルオロプロピレンPVdF-HFPが好ましく、この時、ヘキサフルオロプロピレンHFPは、約4~20モル含まれている場合に正極活物質の接着性をさらに改善することができる。バインダーは、正極活物質層の総含量に対して約4~20重量で含まれても良い。導電剤は、正極に導電性を付与するために使用されるものであって、正極活物質の化学的特性に影響を与えないと共に、伝導性を有する物質であれば特に限定されず、例えば、ポリフェニレン誘導体、天然黒鉛、人造黒鉛、カーボンブラック、アセチレンブラック、ケッチェンブラック、炭素繊維、銅、ニッケル、アルミニウム、銀などの金属粉末、金属繊維などが挙げられる。導電剤は、正極活物質層の総含量に対して約1~20重量で含まれても良い。セパレータ113は、単一膜または多層膜であっても良く、例えば、ポリエチレン、ポリプロピレン、ポリビニリデンフルオライドおよびこれらの組み合わせで作られても良い。正極保護膜115は、図2に示すように、正極114およびセパレータ113の表面にそれぞれ形成されている。しかしながら、これに限定されず、正極114の表面にのみ形成されていたりセパレータ113の表面にのみ形成されても良い。正極保護膜115は、正極114およびセパレータ113の表面に正極保護膜用組成物を塗布して形成しても良い。ここで正極保護膜用組成物は、高分子化合物、ボレート系陰イオンを有するイオン性液体および溶媒を含む。高分子化合物は、エステル含有高分子化合物、フッ素系高分子化合物およびこれらの組み合わせより選択される一つであっても良い。ここでエステル含有高分子化合物は、置換または非置換されたカルボキシレート含有高分子化合物、置換または非置換されたメタアクリレート含有高分子およびこれらの組み合わせより選択される一つであっても良く、例えば、ビニルアセテート、メチルメタクリレートおよびエチルメタクリレートが挙げられる。フッ素系高分子化合物は、例えば、ポリビニリデンフルオライド-ヘキサフルオロプロピレンPVdF-HFPであっても良い。ポリビニリデンフルオライド-ヘキサフルオロプロピレンPVdF-HFPを使用する場合、ヘキサフルオロプロピレンHFPは約4~20モル含まれても良い。また、エステル含有高分子化合物は、前述した置換または非置換されたカルボキシレート含有高分子化合物、置換または非置換されたメタアクリレート含有高分子およびこれらの組み合わせより選択される第1化合物と、ジオール系化合物、芳香族ビニル化合物およびこれらの組み合わせより選択される第2化合物との共重合体を含んでも良い。ここでジオール系化合物は、例えば、エチレングリコールであっても良く、芳香族ビニル化合物は、例えば、スチレンであっても良い。高分子化合物の重量平均分子量Mwは、約1000~10000であっても良い。イオン性液体は、陽イオンと陰イオンを含み、常温で液体特性を示す塩saltである。イオン性液体は、ボレート系陰イオンを含む。ボレート系陰イオンは、置換または非置換されたボレートイオンを含めば特に限定されず、例えば、ビスオキサラトボレートBOB、ジフルオロオキサラトボレートFOB、ビスマロナトボレートBMB、ビスペルフルオロピナコラトボレートBPFPB、テトラフルオロボレートtetrafluoroborate、トリボレートB3O75-、テトラボレートB4O96-、メタボレート[BO2-]nおよびこれらの組み合わせより選択された少なくとも一つであっても良い。イオン性液体は、リチウム陽イオンまたはビリジウム陽イオンを含む。ここでビリジウム陽イオンは、リチウム陽イオンを含まない陽イオンであれば特に限定されず、例えば、置換または非置換されたイミダゾリウム、置換または非置換されたピペリジニウム、置換または非置換されたピロリジニウム、置換または非置換されたピラゾリウム、置換または非置換されたトリアゾリウム、置換または非置換されたイソトリアゾリウム、置換または非置換されたチアゾリウム、置換または非置換されたオキサゾリウム、置換または非置換されたイソオキサゾリウム、置換または非置換されたピリダジニウム、置換または非置換されたピリミジニウム、置換または非置換されたピラジニウム、置換または非置換されたピリジニウム、置換または非置換されたイソチアゾリウム、置換または非置換されたアザチアゾリウム、置換または非置換されたオキソチアゾリウム、置換または非置換されたオキサボロリウム、置換または非置換されたジチアゾリウム、置換または非置換されたセレノゾリウム、置換または非置換されたオキサホスホリウム、置換または非置換されたピロリウム、置換または非置換されたボロリウム、置換または非置換されたフラニウム、置換または非置換されたチオフェニウム、置換または非置換されたペンタゾリウム、置換または非置換されたインドリウム、置換または非置換されたインドリニウム、置換または非置換されたテトラゾリウム、置換または非置換されたベンゾフラニウム、置換または非置換されたジベンゾフラニウム、置換または非置換されたベンゾチオフェニウム、置換または非置換されたジベンゾチオフェニウム、置換または非置換されたチアジアゾリウム、置換または非置換されたピペラジニウム、置換または非置換されたモルホリニウム、置換または非置換されたピラニウム、置換または非置換されたアンノリニウム、置換または非置換されたフタラジニウム、置換または非置換されたキナゾリニウム、置換または非置換されたキナザリニウム、置換または非置換されたキノリニウム、置換または非置換されたイソキノリニウム、置換または非置換されたタジニウム、置換または非置換されたオキサジニウム、置換または非置換されたアザアンヌレニウム、置換または非置換されたホスホニウム、置換または非置換されたアンモニウム陽イオンおよびこれらの組み合わせより選択される一つであっても良い。溶媒は、前記高分子化合物およびイオン性液体を溶解することができるものであれば特に限定されず、例えば、カーボネート系、エステル系、エーテル系およびケトン系からなる群より選択される少なくとも一つを溶媒として使用しても良い。前記カーボネート系溶媒としては、ジメチルカーボネート、ジエチルカーボネート、ジプロピルカーボネート、メチルプロピルカーボネート、エチルプロピルカーボネート、エチルメチルカーボネート、エチレンカーボネート、プロピレンカーボネートおよびブチレンカーボネートより選択された一つ以上であっても良く、前記エステル系溶媒としては、γ-ブチロラクトン、メチルアセテート、エチルアセテートおよびプロピルアセテートより選択された一つ以上であっても良く、前記エーテル系溶媒としては、ジブチルエーテルであっても良く、前記ケトン系溶媒としては、ポリメチルビニルケトンであっても良い。前記高分子化合物、前記イオン性液体および前記溶媒は、前記組成物の総含量に対してそれぞれ約1~20重量、約1~10重量および約70~98重量で含まれても良い。前記高分子化合物、前記イオン性液体および前記溶媒を含む組成物は、溶液形態で製造されて正極114およびセパレータ113の表面で正極保護膜115として形成されても良い。正極保護膜115は、前記高分子化合物にイオン性液体のボレート系陰イオンが結合して形成された高分子フィルムである。このような正極保護膜115は、高分子化合物とボレート系陰イオンが結合して形成された高分子ネットワークがマンガンのような遷移金属イオンをトラップしながら高温で正極活物質をなす遷移金属イオンが電解液に溶出されることを抑制することができる。したがって、正極から遷移金属イオンが溶出されて電池容量が急激に減少し、電池寿命が短縮することを防止することができ、特にマンガンのように電解液への溶出によりその使用が制約的であった遷移金属の使用を拡大することができ、正極活物質の種類を多様化することができる。負極112は、集電体および前記集電体上に形成されている負極活物質層を含む。集電体は、銅箔、ニッケル箔、ステレンス鋼箔、チタニウム箔、ニッケル発泡体foam、伝導性金属が塗布された高分子基材などで作られても良いが、これに限定されるのではない。負極活物質層は、負極活物質、バインダーおよび導電剤を含む。負極活物質は、リチウムイオンを可逆的にインターカレーションおよびデインターカレーションすることができる化合物であれば特に制限されず、具体的に炭素系負極活物質、リチウムと合金化することができる化合物、遷移金属酸化物、リチウムをドープおよび脱ドープすることができる化合物、リチウムと可逆的に反応することができる化合物およびこれらの組み合わせからなる群より選択されても良い。炭素系負極活物質には、結晶質炭素、非晶質炭素およびこれらの組み合わせより選択されても良く、前記結晶質炭素の例としては、無定形、板状、鱗片状flake、球状または繊維状の天然黒鉛または人造黒鉛のような黒鉛が挙げられ、前記非晶質炭素の例としては、ソフトカーボンsoftcarbonまたはハードカーボンhardcarbon、メソフェーズピッチ炭化物および焼成されたコークスなどが挙げられる。前記リチウムと合金化することができる化合物としては、Na、K、Rb、Cs、Fr、Be、Mg、Ca、Sr、Ba、Ra、Ti、Ag、Zn、Cd、Al、Ga、In、Si、Ge、Sn、Pb、Sb、Biおよびこれらの組み合わせからなる群より選択される元素を含んでも良い。前記遷移金属酸化物、リチウムをドープおよび脱ドープすることができる物質またはリチウムと可逆的に反応して化合物を形成することができる物質としては、例えば、バナジウム酸化物、リチウムバナジウム酸化物、Si、SiOx0<x<2、Sn、SnO2、スズ合金複合体compositetinalloysおよびこれらの組み合わせからなる群より選択されても良い。バインダーおよび導電剤は、前述したとおりである。電解質は、非水性有機溶媒とリチウム塩を含む。前記非水性有機溶媒は、電池の電気化学的反応に関与するイオンが移動することができる媒質の役割を果たす。前記非水性有機溶媒としては、カーボネート系、エステル系、エーテル系、ケトン系、アルコール系および非プロトン性溶媒より選択されても良い。前記カーボネート系溶媒としては、例えば、ジメチルカーボネートdimethylcarbonate、DMC、ジエチルカーボネートdiethylcarbonate、DEC、ジプロピルカーボネートdipropylcarbonate、DPC、メチルプロピルカーボネートmethylpropylcarbonate、MPC、エチルプロピルカーボネートethylpropylcarbonate、EPC、メチルエチルカーボネートmethylethylcarbonate、MEC、エチルメチルカーボネートethylmethylcarbonate、EMC、エチレンカーボネートethylenecarbonate、EC、プロピレンカーボネートpropylenecarbonate、PC、ブチレンカーボネートbutylenecarbonate、BCなどが使用されても良い。特に、鎖状カーボネート化合物および環状カーボネート化合物を混合して使用する場合、誘電率を高めると同時に粘性が小さい溶媒と製造され得る。この場合、環状カーボネート化合物および鎖状カーボネート化合物は、約1:1~1:9の体積比で混合して使用しても良い。また、前記エステル系溶媒としては、例えば、n-メチルアセテート、n-エチルアセテート、n-プロピルアセテート、ジメチルアセテート、メチルプロピオン酸塩、エチルプロピオン酸塩、γ-ブチロラクトン、デカノライドdecanolide、バレロラクトン、メバロノラクトンmevalonolactone、カプロラクトンcaprolactoneなどが使用されても良い。前記エーテル溶媒としては、例えば、ジブチルエーテル、テトラグライム、ジグライム、ジメトキシエタン、2-メチルテトラヒドロフラン、テトラヒドロフランなどが使用されても良く、前記ケトン系溶媒としては、シクロヘキサノンなどが使用されても良い。また、前記アルコール系溶媒としては、エチルアルコール、イソプロピルアルコールなどが使用されても良い。前記非プロトン性溶媒としてはR-CNRは炭素数2~20の直鎖状、分枝状、または環構造の炭化水素基であり、二重結合芳香環またはエーテル結合を含んでもよい。等のニトリル類、ジメチルホルムアミドなどのアミド類、1,3-ジオキソランなどのジオキソラン類、スルホランsulfolane類などを使用してもよい。前記非水性有機溶媒は、単独または一つ以上混合して使用しても良く、一つ以上混合して使用する場合の混合比率は、目的とする電池性能に応じて適切に調節することができる。前記非水性電解質は、エチレンカーボネート系溶媒、ピロカーボネートなどの過充電防止剤のような添加剤をさらに含んでも良い。以下、前述したリチウム2次電池の製造方法について図1および図2を参照して説明する。まず、前述したように高分子化合物、ボレート系陰イオンを有するイオン性液体および溶媒を混合して正極保護膜用組成物を準備する。その後、正極114、負極112およびセパレータ113をそれぞれ準備した後、正極114およびセパレータ113の一面に前記正極保護膜用組成物を塗布する。次に、常温またはそれよりも高い温度で乾燥して前記正極保護膜用組成物から溶媒を除去して正極保護膜115を形成する。次に、正極保護膜115が形成された正極114およびセパレータ113を向き合うように配置した後、これを約100°Cで熱圧着して正極保護膜115を一体化する。次に、図1に示すように正極114、負極112およびセパレータ113を含む電極群を形成する。<実施例>以下、実施例を通じて前述した本発明の具現例をより詳細に説明する。但し、下記の実施例は単に説明の目的のためのものであり、本発明の範囲を制限するものではない。実施例1<正極保護膜用組成物の製造>ポリビニリデンフルオライド-ヘキサフルオロプロピレンPVdF-HFP、HFP含量5モル3重量、リチウムビスオキサラトボレートLiBOB7重量およびエチルメチルカーボネートEMC90重量を混合して正極保護膜用組成物を製造する。<リチウム2次電池の製造>LiMn2O490重量、ポリビニリデンフルオライド-ヘキサフルオロプロピレンPVdF-HFP5重量およびアセチレンブラック5重量をN-メチルピロリドンの中で混合して正極スラリーを製造し、この正極スラリーをAl箔に塗布して正極を準備した。また、負極活物質として人造黒鉛を使用し、セパレータとしてポリエチレン材質のフィルムを使用した。前記正極およびセパレータの一面に前記で製造された正極保護膜用組成物を塗布し、陽極保護層がセパレータと接するようにしておき、これを100°Cの温度で熱間圧延して5μm厚さの正極保護膜を形成した。前記正極、負極およびセパレートを含む電極群を製造し、ここに1.15MのLiPF6をエチレンカーボネートEC:エチルメチルカーボネートEMC:ジエチルカーボネートDECを約1:1:1の比率で混合した有機溶媒に添加して製造した電解質をそれぞれ注入してリチウム2次電池を製造した。比較例1正極保護膜を形成しないことを除いては、実施例1と同様な方法でリチウム2次電池を製造した。比較例2前記正極およびセパレータの一面に前記正極保護膜用組成物の代わりに酸化アルミニウムAl2O3でコーティングしたことを除いては、実施例1と同様な方法でリチウム2次電池を製造した。性能テスト前述した方法で製造されたリチウム2次電池を60°Cで1Cで50回充放電した後、電解液にマンガンイオンMn2が溶出される程度を測定した。その結果は表1のとおりである。前記表1に示すように、実施例1によるリチウム2次電池は50回充放電後にマンガンイオンが溶出されなかったことに対し、比較例1および2によるリチウム2次電池は所定量のマンガンイオンが溶出されたことが分かる。以上で本発明の好適な実施例について詳細に説明したが、本発明の権利範囲はこれに限定されるのではなく、次の特許請求の範囲で定義している本発明の基本概念を利用した当業者の多様な変形および改良形態も本発明の権利範囲に属する。"